(57)【要約】  本発明の課題は、所望の柄を表示させやすい樹脂成型品の製造方法及び樹脂成型品を提供することである。樹脂成型品１の製造方法は、成形面２０に複数の凹み３を有する金型２を用いて樹脂成型品１を製造する方法である。この製造方法は、柄注入工程、柄硬化工程、及びベース形成工程を備える。柄注入工程では、複数の凹み３に、柄形成用樹脂組成物４を注入する。柄硬化工程では、複数の凹み３に注入した柄形成用樹脂組成物４を硬化させる。ベース形成工程では、柄形成用樹脂組成物４とは組成が異なるベース用樹脂組成物５を、成形面２０を覆うように金型２に注入して硬化させる。
2020158447.tif 000002
【特許請求の範囲】
【請求項１】
成形面に複数の凹みを有する金型を用いて樹脂成型品を製造する樹脂成型品の製造方法であって、
前記複数の凹みに、柄形成用樹脂組成物を注入する柄注入工程と、
前記複数の凹みに注入された前記柄形成用樹脂組成物を硬化させる柄硬化工程と、
前記柄形成用樹脂組成物とは組成が異なるベース用樹脂組成物を、前記成形面を覆うように前記金型に注入して硬化させるベース形成工程と、を備える、
樹脂成型品の製造方法。
【請求項２】
前記柄注入工程では、前記複数の凹み及び前記複数の凹みの周辺部分に、前記柄形成用樹脂組成物を注入する、
請求項１の樹脂成型品の製造方法。
【請求項３】
前記複数の凹みのそれぞれは、一方向に延びた溝であり、
前記柄注入工程では、前記複数の凹みに対して、各凹みの長手方向の一部に、前記柄形成用樹脂組成物を注入し、
前記ベース形成工程では、前記ベース用樹脂組成物を前記成形面を覆うように前記金型に注入することで、前記複数の凹みに対して、各凹みの長手方向の前記一部を除く残りの部分に、前記ベース用樹脂組成物を注入する、
請求項１又は２の樹脂成型品の製造方法。
【請求項４】
前記柄注入工程では、硬化剤を含有した前記柄形成用樹脂組成物を前記複数の凹みに注入し、
前記柄硬化工程では、前記金型を加熱することで、前記複数の凹みに注入された前記柄形成用樹脂組成物を硬化させ、
前記ベース形成工程では、前記金型を前記ベース用樹脂組成物の注入温度まで冷却した後で、前記ベース用樹脂組成物を注入する、
請求項１から３のいずれか一つの樹脂成型品の製造方法。
【請求項５】
前記柄形成用樹脂組成物は、着色剤として粒状の柄材を含み、前記ベース用樹脂組成物が有する顔料、染料、又はその組み合わせとは異なる顔料、染料、又はその組み合わせを含まない、
請求項１から４のいずれか一つの樹脂成型品の製造方法。
【請求項６】
前記成形面は、前記複数の凹みよりも浅い複数の凹部を有する粗面であり、
前記ベース用樹脂組成物は、粒状の柄材を有する、
請求項１から５のいずれか一つの樹脂成型品の製造方法。
【請求項７】
前記複数の凹みの周辺部分への前記柄形成用樹脂組成物の注入は、前記複数の凹みから溢れた前記柄形成用樹脂組成物によって行う、
請求項２の樹脂成型品の製造方法。
【請求項８】
前記柄注入工程では、前記複数の凹みに対して、各凹みの長手方向に沿って各凹みを複数回跨ぐように蛇行しながら前記柄形成用樹脂組成物を注入することで、各凹みの長手方向の一部に前記柄形成用樹脂組成物を注入する、
請求項３の樹脂成型品の製造方法。
【請求項９】
前記複数の凹部のそれぞれは、深さが１０μｍ以上１ｍｍ以下である、
請求項６の樹脂成型品の製造方法。
【請求項１０】
前記成形面は、光沢度が６５以下４０以上の粗面を含む、
請求項６又は９の樹脂成型品の製造方法。
【請求項１１】
前記ベース用樹脂組成物は、少なくとも二種類の粒状の柄材を含み、
前記少なくとも二種類の粒状の柄材は、互いに色が異なり、粒径が７００μｍ以下５０μｍ以上であり、かつ前記ベース用樹脂組成物が有する柄材全体に対する割合が２０％以上８０％以下である、
請求項６，９，１０のいずれか一つの樹脂成型品の製造方法。
【請求項１２】
前記柄形成用樹脂組成物は、第一樹脂組成物と、前記第一樹脂組成物とは組成が異なる第二樹脂組成物とを含み、
前記複数の凹みは、第一凹みと第二凹みとを含み、
前記第一凹みには前記第一樹脂組成物を注入し、前記第二凹みには前記第二樹脂組成物を注入する、
請求項１から１１のいずれか一つの樹脂成型品の製造方法。
【請求項１３】
前記複数の凹みのそれぞれは、一方向に延びた溝であり、
前記複数の凹みのそれぞれの長手方向に直交する断面は、三角形状である、
請求項１から１２のいずれか一つの樹脂成型品の製造方法。
【請求項１４】
前記柄形成用樹脂組成物は、前記ベース用樹脂組成物よりも耐熱性が高い、
請求項１から１３のいずれか一つの樹脂成型品の製造方法。
【請求項１５】
前記樹脂成型品は、キッチンカウンターを構成する、
請求項１から１４のいずれか一つの樹脂成型品の製造方法。
【請求項１６】
ベース部と、
前記ベース部の表面から突出する複数の突部と、を備え、
前記複数の突部は、柄形成用樹脂組成物で形成され、
前記ベース部は、前記柄形成用樹脂組成物とは組成が異なるベース用樹脂組成物で形成されている、
樹脂成型品。
【発明の詳細な説明】
【技術分野】
【０００１】
本開示は、樹脂成型品の製造方法、及び樹脂成型品に関する。
【背景技術】
【０００２】
従来、人造大理石の製造方法が知られている（例えば特許文献１参照）。【０００３】
特許文献１に記載の製造方法では、注型用金型の内面に、塗料を噴射して大理石柄の樹脂層を半硬化状態に形成した後、注型用金型内に注型用樹脂組成物を注入し、成形硬化させることによって、人造大理石を製造している。【０００４】
ところで、上述した人造大理石の製造方法では、大理石柄の樹脂層の硬化が不十分な場合に、注型用樹脂組成物の注入によって大理石柄の樹脂層の柄が乱れて、人造大理石の表面に、所望の柄を表示させることができないおそれがある。
【先行技術文献】
【特許文献】
【０００５】
【特許文献１】日本国公開特許公報２００２−３６２５９号
【発明の概要】
【０００６】
本開示は、所望の柄を表示させやすい樹脂成型品の製造方法、及び樹脂成型品を提供することを、目的とする。
【０００７】
本開示に係る一態様の樹脂成型品の製造方法は、成形面に複数の凹みを有する金型を用いて樹脂成型品を製造する方法である。この製造方法は、柄注入工程と、柄硬化工程と、ベース形成工程と、を備える。前記柄注入工程では、前記複数の凹みに、柄形成用樹脂組成物を注入する。前記柄硬化工程では、前記複数の凹みに注入された前記柄形成用樹脂組成物を硬化させる。前記ベース形成工程では、前記柄形成用樹脂組成物とは組成が異なるベース用樹脂組成物を、前記成形面を覆うように前記金型に注入して硬化させる。
【０００８】
また、本開示に係る一態様の樹脂成型品は、ベース部と、前記ベース部の表面から突出する複数の突部と、を備える。前記複数の突部は、柄形成用樹脂組成物で形成され、前記ベース部は、前記柄形成用樹脂組成物とは組成が異なるベース用樹脂組成物で形成されている。
【図面の簡単な説明】
【０００９】
【図１】図１ＡからＣは、本開示に係る実施形態１の樹脂成型品を製造する過程を順に示す断面図である。
【図２】図２Ａは、同上の樹脂成型品を概略的に示す平面図であり、図２Ｂは、図２ＡのＡ−Ａ線における断面図であり、図２Ｃは、図２ＢのＢ部分を拡大して示す断面図である。
【図３】図３は、同上の樹脂成型品で構成されるキッチンカウンターの一例を示す斜視図である。
【図４】図４は、同上の樹脂成型品を製造するための金型を概略的に示す断面図である。
【図５】図５は、同上の樹脂成型品の他例を示す平面図である。
【図６】図６ＡからＤは、本開示に係る実施形態２の樹脂成型品を製造する過程を順に示す断面図である。
【図７】図７ＡからＤは、本開示に係る実施形態３の樹脂成型品を製造する過程を順に示す断面図である。
【図８】図８Ａは、図７Ａに示す柄注入工程における金型の成形面を示す平面図であり、図８Ｂは、図７Ｂに示す柄硬化工程時における金型の成形面を示す平面図である。
【図９】図９Ａは、本開示に係る実施形態６の樹脂成型品の製造方法で用いる金型を概略的に示す断面図であり、図９Ｂは、図９ＡのＤ部分を拡大して示す断面図であり、図９Ｃは、図９ＡのＥ部分を拡大して示す断面図である。
【図１０】図１０Ａは、同上の樹脂成型品の製造方法の変形例で用いる金型を概略的に示す断面図であり、図１０Ｂは、図１０ＡのＦ部分を拡大して示す断面図であり、図１０Ｃは、図１０ＡのＧ部分を拡大して示す断面図である。
【発明を実施するための形態】
【００１０】
１．実施形態１
１−１．概要
図１ＡからＣに示すように、実施形態１の樹脂成型品１の製造方法（以下単に「製造方法」と記載する）は、成形面２０に複数の凹み３を有する金型２を用いて樹脂成型品１を製造する方法である。
【００１１】
この製造方法は、柄注入工程と、柄硬化工程と、ベース形成工程と、を備える。柄注入工程では、複数の凹み３に、柄形成用樹脂組成物４を注入する。柄硬化工程では、複数の凹み３に注入された柄形成用樹脂組成物４を硬化させる。ベース成形工程では、柄形成用樹脂組成物４とは組成が異なるベース用樹脂組成物５を、成形面２０を覆うように金型２に注入して硬化させる。本実施形態では、複数の凹み３のそれぞれは、一方向に延びた溝である。つまり、複数の凹み３は、複数の溝と言い換え可能である。
【００１２】
上述した製造方法では、各凹み３内に柄形成用樹脂組成物４が配置された状態でベース用樹脂組成物５が注入されるため、ベース用樹脂組成物５の注入によって柄形成用樹脂組成物４の位置がずれて柄が乱れることを抑制することができる。そのため、上述した製造方法では、樹脂成型品１の表面に所望の柄を表示させやすい。
【００１３】
また、この製造方法によって製造された樹脂成型品１では、ベース用樹脂組成物５で形成されたベース部１０の表面１００から、柄形成用樹脂組成物４によって形成された複数の突部１１が突出している。そのため、この樹脂成型品１では、複数の突部１１で形成される柄が立体的に表示され、所望の柄を効果的に表示させることができる。
【００１４】
１−２．詳細
以下では、本実施形態の製造方法及び樹脂成型品１について、更に詳しく説明する。
【００１５】
図２ＡからＣには、本実施形態の製造方法によって製造される樹脂成型品１の一例が概略的に示されている。樹脂成型品１の表面には、複数の突部１１によって堆積岩調の積層模様、つまり縞模様が立体的に表示される。樹脂成型品１は、例えば、図３に示すようなキッチンカウンター１２を構成する。
【００１６】
キッチンカウンター１２は、キッチンに設置される厨房装置の天板である。キッチンカウンター１２は、平面視長方形状の平板部１２ａと、平板部１２ａの短手方向の一端部から立ち上がったバックガード１２ｂと、平板部１２ａの短手方向の他端部から垂下した幕板１２ｃと、を備える。平板部１２ａには、その厚み方向に貫通する二つの貫通孔１２ｄ，１２ｅが設けられている。貫通孔１２ｄは、ガス調理器や電磁調理器等の加熱調理器が設置される部分であり、貫通孔１２ｅは、シンクが設置される部分である。
【００１７】
平板部１２ａの上面と、バックガード１２ｂの幕板１２ｃ側を向く面と、幕板１２ｃのバックガード１２ｂとは反対側を向く面のそれぞれに、複数の突部１１によって堆積岩調の積層模様が表示される。キッチンカウンター１２では、複数の突部１１のそれぞれは、キッチンカウンター１２の長手方向に沿うように延びている。
【００１８】
図４には、本実施形態の製造方法で用いられる金型２の一例が概略的に示されている。金型２は、下型２ａと上型２ｂとを有する。図４では、凹み３及び金型２を概略的に示しており、実際の凹み３と金型２の寸法関係とは異なっている。
【００１９】
下型２ａは、その上面に凹部２１を有する。上型２ｂは、その下面に凹部２２を有する。上型２ｂは、上下方向に昇降可能である。金型２では、下型２ａの上面と上型２ｂの下面とが重なり合った状態において、凹部２１と凹部２２によってキャビティ２３（図１Ｂ参照）が形成される。
【００２０】
凹部２１の底面２１０が、樹脂成型品１の表面を成形する成形面２０である。底面２１０には、複数の凹み３が設けられている。
【００２１】
複数の凹み３のそれぞれは、一方向に延びた溝である。複数の凹み３は、互いに幅方向に間隔をおいて位置する。以下では、複数の凹み３が延びる方向を方向Ｄ１とし、複数の凹み３が並ぶ方向を方向Ｄ２として、各構成について説明する。方向Ｄ１と方向Ｄ２は、互いに直交する方向である。
【００２２】
複数の凹み３のそれぞれの長手方向に直交する断面は、三角形状である。ここで、三角形状とは、厳密な意味での三角形の形状を意味せず、一つの角（例えば凹み３の底に位置する角）が面取りされた形状の略三角形の形状も含む。複数の凹み３のそれぞれの深さＬ１（上下方向の長さ）は、５０μｍ以上４００μｍ以下である。なお、複数の凹み３のそれぞれの深さＬ１は、互いに同じであってもよいし、互いに異なってもよい。
【００２３】
複数の凹み３の長さ（つまり方向Ｄ１の長さ）、幅（つまり方向Ｄ２の長さ）、配置、及び形状は、樹脂成型品１の表面に表示させたい柄に応じて、適宜設定される。複数の凹み３は、例えば、図２Ａや図５に示す複数の突部１１と、同様の長さ、幅、配置、及び形状に設けられる。
【００２４】
複数の凹み３の長さは、適宜選択可能であり、凹部２１の底面２１０の方向Ｄ１の長さと同じであってもよいし、異なってもよい。また、複数の凹み３の幅は、互いに同じであってもよいし、互いに異なってもよい。また、複数の凹み３は、一直線状であってもよいし、長手方向の一部が切断された直線状であってもよいし、蛇行した形状であってもよいし、長手方向の一部と他部とで幅が互いに異なってもよい。また、複数の凹み３は、隣接する二つの凹み３の間の間隔を、適宜設定可能である。
【００２５】
図１Ａに示すように、複数の凹み３は、第一凹み３ａと第二凹み３ｂを含む。第一凹み３ａと第二凹み３ｂのそれぞれには、互いに異なる組成の柄形成用樹脂組成物４が注入される。
【００２６】
下型２ａの凹部２１の底面２１０のうち、複数の凹み３を除く部分２１１（隣接する二つの凹み３の間の部分のそれぞれと両端に位置する凹み３の外側の部分）は、凹み３よりも浅い微小な複数の凹部（図示せず）が設けられた粗面である。なお、各凹み３の表面にも、微小な複数の凹部が設けられている。凹部の深さは、例えば、２００μｍ以下である。部分２１１の方向Ｄ２に直交する断面の形状と、部分２１１の方向Ｄ１に直交する断面の形状のそれぞれは、例えば、三角波状である。部分２１１は、バフ研磨されて、上端面が平面に設けられる。また、部分２１１は、バフ研磨されることで、部分２１１の微小な凸面が研磨され、これにより、樹脂成型品１のうち部分２１１に対応する部分の表面に、微小凹部が生じにくくなり、清掃性が向上する。部分２１１の研磨は、例えば、部分２１１の突起の頂部によって成形される面が光沢を有するレベルまで研磨を行う。部分２１１の研磨方法は、バフ以外の、研磨パッド等を用いた物理的研磨や、化学研磨もありえる。部分２１１の研磨は、部分２１１の突起の頂部によって成形される面と突起の底部によって成形される面との間で色調に差が生じればよく、研磨の程度は適宜選択可能である。
【００２７】
図４に示すように、上型２ｂの凹部２２の底面２２０は、平面である。なお、平面とは、厳密な意味での平面に限らず、微小な凹凸を有する略平面も含まれる。底面２２０は、樹脂成型品１の裏面を成形する成形面を構成する。
【００２８】
続いて、上述した金型２を用いて製造される樹脂成型品１について詳しく説明する。
【００２９】
図２ＡからＣに示すように、樹脂成型品１は、板状のベース部１０と、ベース部１０の表面１００から突出する複数の突部１１と、を有する。複数の突部１１は、柄形成用樹脂組成物４で形成され、ベース部１０は、ベース用樹脂組成物５で形成されている。なお、図２ＡからＣでは、ベース部１０と複数の突部１１を概略的に示しており、実際のベース部１０と突部１１の寸法関係とは異なっている。
【００３０】
複数の突部１１の長さ（つまり方向Ｄ１の長さ）、幅（つまり方向Ｄ２の長さ）、配置、及び形状は、金型２の複数の凹み３の長さ、幅、配置、及び形状に対応している。
【００３１】
図２Ａに示す樹脂成型品１では、複数の突部１１のそれぞれは、方向Ｄ１に延びた一直線状である。複数の突部１１のそれぞれの幅は、互いに同じである。複数の突部１１のそれぞれの断面は、三角形状である。複数の突部１１は、方向Ｄ２に間隔をおいて位置している。複数の突部１１は、等間隔ではなく、ランダムな間隔で配置されている。
【００３２】
ベース部１０の表面１００のうち、隣接する突部１１の間の部分１０１のそれぞれは、微小な凹凸面であり、凹凸面の凹みの底面は光沢を有する平面となっている。
【００３３】
柄形成用樹脂組成物４とベース用樹脂組成物５のそれぞれは、主材となる熱硬化性樹脂と、熱硬化性樹脂に添加される充填材と、着色剤と、を有する。本実施形態では、柄形成用樹脂組成物４とベース用樹脂組成物５は、熱硬化性樹脂と充填材の組成は、共通しており、着色剤の組成が互いに異なる。
【００３４】
熱硬化性樹脂としては、特に制限はなく、公知の各種単量体や、この単量体と重合体の混合物等から適宜選択することができる。熱硬化性樹脂としては、例えば、不飽和ポリエステル等のポリエステル系の樹脂、メラミン（メタ）アクリレート、グリシジル（メタ）アクリレート、メチル（メタ）アクリレート等のアクリル系樹脂、ビニルエステル系樹脂、エポキシ系樹脂等が例示される。なお、（メタ）アクリルの表記は、アクリルまたはメタアクリルを意味する。（メタ）アクリル系の単量体の具体的な例としては、メチル（メタ）アクリレート、エチル（メタ）アクリレート、ブチル（メタ）アクリレート、２−エチルヘキシル（メタ）アクリレート、ベンジル（メタ）アクリレート等が挙げられる。
【００３５】
より詳しくは、熱硬化性樹脂としては、不飽和ポリエステル樹脂、アクリル樹脂等のラジカル硬化型樹脂、エポキシ樹脂、ウレタン樹脂等が例示される。
【００３６】
不飽和ポリエステル樹脂は、不飽和多塩基酸を必須成分とする多塩基酸成分と、グリコール成分及び／またはエポキシ化合物成分との脱水縮合によって得られる熱硬化性樹脂である。多塩基酸成分は、グリコール成分のヒドロキシル基またはエポキシ成分のエポキシ基と反応してエステル結合を生成することができる置換基を有する化合物である。多塩基酸成分は、置換基を二つ以上有する不飽和多塩基酸を必須とし、その一部として飽和多塩基酸もしくは１価の酸を用いてもよい。不飽和多塩基酸としては、マレイン酸、フマル酸、アコニット酸、イタコン酸やこれら酸の無水物、これら酸の誘導体（ハロゲン化物等）が例示され、これら二種類以上を併用してもよい。グリコール成分としては、エチレングリコール、プロピレングリコール、ジプロピレングリコール、ブチレングリコール、トリエチレングリコール、ネオペンチルグリコール、トリメチレングリコール、グリセリン、水素化ビスフェノールＡ、ビスフェノールＡ、ビスフェノールＳ等が例示され、これら二種類以上を併用してもよい。エポキシ成分としては、エチレンオキサイド、プロピレンオキサイド等が例示され、これら二種類以上を併用してもよい。
【００３７】
アクリル樹脂は、メタクリル酸・アクリル酸あるいはこれらのエステルを主成分とする不飽和単量体であり、不飽和単量体の重合物が溶解されていてもよい。不飽和単量体の主成分としては、メタクリル酸、メタクリル酸メチル、メタクリル酸エチル、メタクリル酸ブチル、メタクリル酸２−ヒドロキシエチル、メタクリル酸グリシジル、アクリル酸、アクリル酸メチル、アクリル酸エチル、アクリル酸ブチル、アクリル酸２−エチルへキシル、ＴＭＰＴＡ（トリメチロールプロパントリアクリレート）等が挙げられる。
【００３８】
充填材としては、公知の無機充填材から適宜選択することができる。充填材としては、例えば、水酸化アルミニウム、水酸化カルシウム、水酸化マグネシウム、粉末タルク、粉末石英、シリカ、珪藻土、石膏、粉末ガラス、大理石、石灰岩、ケイ酸アルミニウム、珪酸カルシウムまたはホウ砂が例示される。また他にも、充填材としては、亜硫酸カルシウム、硫酸カルシウム、硫酸バリウム、二酸化ケイ素、方解石、酸化チタン、三酸化アンチモン、炭酸カルシウム、ニッケル粉、鉄粉、亜鉛粉、銅粉、酸化鉄、ガラスビーズ、ガラス繊維またはシリカゲルが例示される。また他にも、充填材としては、一酸化アルミニウム（アルミナ）、または黒鉛が例示される。これらの無機充填材は、一種だけでなく、二種以上、熱硬化性樹脂に添加することができる。
【００３９】
着色剤としては、白粒、グレー粒、黒粒、パール粒等の色の付いた粒状の柄材や、顔料又は染料又はその組み合わせが例示される。着色剤は、樹脂組成物の外観を変えるための部材である。
【００４０】
柄形成用樹脂組成物４とベース用樹脂組成物５のそれぞれは、熱硬化性樹脂に、上述した充填材及び着色剤の他にも、要求される物性等に応じて、硬化剤、抗菌剤等の各種成分の添加が可能である。
【００４１】
図１Ａに示す製造方法では、柄形成用樹脂組成物４は、第一樹脂組成物４ａと、第一樹脂組成物４ａとは組成が異なる第二樹脂組成物４ｂとを含む。第一樹脂組成物４ａと第二樹脂組成物４ｂは、着色剤の組成が異なり、互いに異なる外観を呈する。第一樹脂組成物４ａは、例えば、着色剤として白粒を有し、第二樹脂組成物４ｂは、着色剤としてグレー粒を含む。なお、樹脂組成物４ａ，４ｂが含む着色剤の種類は、適宜選択可能である。
【００４２】
図２Ａに示す樹脂成型品１では、複数の突部１１は、第一突部１１ａと第二突部１１ｂを含む。第一突部１１ａは、第一凹み３ａによって成形される突部１１であり、第二突部１１ｂは、第二凹み３ｂによって成形される突部１１である。第一突部１１ａは、第一樹脂組成物４ａで形成され、第二突部１１ｂは、第二樹脂組成物４ｂで形成されている。複数の突部１１に含まれる第一突部１１ａの数と第二突部１１ｂの数は適宜設定可能である。また、複数の突部１１は、樹脂組成物４ａ，４ｂとは異なる組成の樹脂組成物で形成された突部を更に含んでもよい。
【００４３】
ベース部１０は、例えば、ベージュ系白またはグレーの顔料を着色剤として含んでいる。本実施形態では、柄形成用樹脂組成物４は、ベース用樹脂組成物５よりも耐熱性が高い。柄形成用樹脂組成物４には、水酸化アルミやシリカ等の充填材を含有させることで耐熱性を高めている。なお、柄形成用樹脂組成物４は、ベース用樹脂組成物５と耐熱性が同じであってもよい。
【００４４】
以上説明した樹脂成型品１では、ベース部１０の表面１００から複数の突部１１が突出しているため、複数の突部１１によって形成される積層模様（言い換えると縞模様）が立体的に表示されて、樹脂成型品１の表面に柄を効果的に表示することができる。
【００４５】
また、複数の突部１１は、互いに外観が異なる第一突部１１ａと第二突部１１ｂを含むため、樹脂成型品１の表面に多様な柄を表示することができる。
【００４６】
続いて、図５に示す樹脂成型品１の他例について説明する。
【００４７】
複数の突部１１は、第一樹脂組成物４ａで形成された第一突部１１ａ、第二樹脂組成物４ｂで形成された第二突部１１ｂ、第三樹脂組成物４ｃで形成された第三突部１１ｃ、及び第四樹脂組成物４ｄで形成された第四突部１１ｄを含む。
【００４８】
第一樹脂組成物４ａは、着色剤として白粒を有し、第二樹脂組成物４ｂは、着色剤としてグレー粒を有し、第三樹脂組成物４ｃは、着色剤としてパール粒を有する。第四樹脂組成物４ｄは、他の樹脂組成物４ａ，４ｂ，４ｃ及びベース用樹脂組成物５よりも透明に設けられる。第四樹脂組成物４ｄは、主材となる熱硬化性樹脂に添加する顔料又は染料の量を、他の樹脂組成物４ａ，４ｂ，４ｃ及びベース用樹脂組成物５よりも減らすことによって、透明に設けられる。
【００４９】
この樹脂成型品１では、第一から第四突部１１ａ，１１ｂ，１１ｃ，１１ｄが、方向Ｄ２に間隔をおいてランダムに並んでいる。第一から第四突部１１ａ，１１ｂ，１１ｃ，１１ｄの幅は、例えば４ｍｍ、８ｍｍ、１０ｍｍ、１２ｍｍ、１５ｍｍ、２０ｍｍの中から適宜選択される。第一から第四突部１１ａ，１１ｂ，１１ｃ，１１ｄは、一直線状のものと、蛇行したものを含む。
【００５０】
以上説明した樹脂成型品１の他例では、互いに外観に異なるランダムに並んだ複数種類の層で形成された積層模様が立体的に表示されて、樹脂成型品１の表面に柄を効果的に表示することができる。また、この樹脂成型品１の他例では、表面の外観が堆積岩に近いものとなっている。
【００５１】
１−３．樹脂成型品の製造方法
続いて、上述した金型２を用いて樹脂成型品１を製造する方法について説明する。
【００５２】
本実施形態の製造方法は、柄注入工程と、柄硬化工程と、ベース形成工程と、を備える。柄注入工程、柄硬化工程、ベース形成工程は、この順に行われる。
【００５３】
柄注入工程では、図１Ａに示すように、下型２ａの凹部２１の底面２１０（つまり成形面２０）の複数の凹み３に、柄形成用樹脂組成物４を注入する。複数の凹み３のそれぞれには、各凹み３の全体が埋まるように、柄形成用樹脂組成物４が注入される。複数の凹み３のうち、第一凹み３ａには、第一樹脂組成物４ａが注入され、第二凹み３ｂには、第二樹脂組成物４ｂが注入される。
【００５４】
柄形成用樹脂組成物４の注入は、例えば自動塗布機が用いられる。自動塗布機は、例えば、方向Ｄ１及び方向Ｄ２への移動と、注入する柄形成用樹脂組成物４の種類の選択と、注入圧の制御が可能である。自動塗布機は、登録された複数の凹み３の配置パターンに応じて、下型２ａの底面２１０（つまり成形面２０）に対して、柄形成用樹脂組成物４を注入する。複数の凹み３のそれぞれには、各凹み３の全体が埋まるように、柄形成用樹脂組成物４が注入される。
【００５５】
柄硬化工程では、複数の凹み３に注入された柄形成用樹脂組成物４を硬化させる。柄形成用樹脂組成物４の硬化は、下型２ａ内やその周囲に設けられた加熱装置によって下型２ａを加熱することによって行う。加熱装置は、例えば、温水や熱水等の加熱流体を流通させる配管や、電気ヒーター等である。
【００５６】
ベース形成工程では、図１Ｂに示すように、下型２ａの上面と上型２ｂの下面を重ね合わせて、凹部２１と凹部２２とでキャビティ２３を形成し、このキャビティ２３にベース用樹脂組成物５を注入する。ベース用樹脂組成物５は、下型２ａの成形面２０を覆うように金型２に注入される。このとき、ベース用樹脂組成物５は、例えば、複数の凹み３の長手方向（つまり方向Ｄ１）に沿うように、金型２内に注入される。なお、ベース用樹脂組成物５は、複数の凹み３の幅方向（つまり方向Ｄ２）に沿うように、金型２内に注入されてもよい。
【００５７】
次いで、金型２内に注入されたベース用樹脂組成物５を硬化させる。ベース用樹脂組成物５の硬化は、型２ａ，２ｂ内やその周囲に設けられた加熱装置によって型２ａ，２ｂを加熱することによって行う。
【００５８】
次いで、図１Ｃに示すように、金型２から樹脂成型品１を取り出す。
【００５９】
１−４．作用効果
以上説明した本実施形態の製造方法では、各凹み３内に柄形成用樹脂組成物４が配置された状態でベース用樹脂組成物５が注入されるため、ベース用樹脂組成物５の注入によって柄形成用樹脂組成物４の位置がずれて柄が乱れることを抑制することができる。これにより、本実施形態の製造方法では、樹脂成型品１の表面に所望の柄を表示させやすい。
【００６０】
本実施形態の製造方法では、複数の凹み３が積層模様を形成するように互いに平行に並んでいるため、柄の乱れの抑制が特に効果的である。
【００６１】
また、本実施形態の製造方法では、複数の凹み３に注入する柄形成用樹脂組成物４を、第一凹み３ａと第二凹み３ｂとで変えることで、樹脂成型品１の表面に柄模様を多様に表示させやすい。
【００６２】
また、本実施形態の製造方法では、複数の突部１１を形成する柄形成用樹脂組成物４として、ベース部１０を形成するベース用樹脂組成物５よりも耐熱性の高い樹脂組成物を用いている。これにより、樹脂成型品１をキッチンカウンター１２として利用するときに、高温状態のフライパンや鍋等の調理容器をキッチンカウンター１２の上に直置きしても、キッチンカウンター１２の上面が変色する等の不具合が生じにくい。
【００６３】
また、本実施形態の製造方法では、複数の突部１１が断面三角形状に成形されるため、樹脂成型品１をキッチンカウンター１２として利用するときに、高温状態の調理容器との接触面積を抑えることができる。そのため、キッチンカウンター１２の上面には、調理容器の跡が付きにくい。
【００６４】
また、本実施形態の製造方法では、複数の突部１１が５０μｍ以上突出しているため、高温状態の調理容器を複数の突部１１の上に載せても、調理容器からベース部１０までの距離をある程度確保でき、ベース部１０が熱によって変色する等の不具合が生じにくい。
【００６５】
また、本実施形態の製造方法では、複数の突部１１が５０μｍ以上かつ４００μｍ以下の寸法で僅かに突出しているため、隣接する突部１１間の部分１０１に汚れがたまりにくい。
【００６６】
また、樹脂成型品１では、ベース部１０の表面１００から複数の突部１１が突出しているため、光が当たると樹脂成型品１の表面に陰影ができやすくて、柄を効果的に表示させやすい。
【００６７】
１−５．変形例
続いて、上述した製造方法及び樹脂成型品１の変形例について説明する。
【００６８】
複数の凹み３は、積層模様を形成するように互いに平行に間隔をおいて配置されるものに限らず、積層模様以外の柄を形成するように配置されてもよい。例えば、複数の凹み３は、方向Ｄ１に対して交差する方向に延びた凹み３を含んでもよく、また、互いに交差する凹み３を含んでもよい。
【００６９】
また、複数の凹み３のそれぞれは、一方向に延びた溝（つまり二次元線状につながった溝）に限らず、互いに連通しない複数の点状の凹部が線状に並んだもの（つまり一次元点状の凹部）であってもよいし、その組み合わせであってもよい。
【００７０】
複数の凹み３のそれぞれに注入される柄形成用樹脂組成物４は、互いに同じであってもよい。複数の凹み３は、ベース用樹脂組成物５が注入される凹み３を含んでもよい。
【００７１】
複数の凹み３のそれぞれの長手方向に直交する断面は、三角形状以外の形状であってもよく、例えば、半円、半楕円等であってもよい。
【００７２】
柄形成用樹脂組成物４は、ベース用樹脂組成物５と耐熱性が同じ樹脂組成物であってもよい。
【００７３】
樹脂成型品１は、キッチンカウンター１２に限らず、洗面化粧台の天板、浴室の水栓の下方に設置される台、シンク、浴槽等の、その他の物品を構成してもよい。
【００７４】
２．実施形態２
続いて、図６ＡからＤに示す実施形態２の製造方法について説明する。以下では、本実施形態の製造方法について、実施形態１の製造方法と異なる部分について詳しく説明する。本実施形態の製造方法は、実施形態１の製造方法とは、柄注入工程及び柄硬化工程が異なる。
【００７５】
本実施形態の柄注入工程では、複数の凹み３及び複数の凹み３の周辺部分に、柄形成用樹脂組成物４を注入する。本実施形態では、複数の凹み３の周辺部分への柄形成用樹脂組成物４の注入は、複数の凹み３から溢れた柄形成用樹脂組成物４によって行う。
【００７６】
詳しくは、柄注入工程では、図６Ａに示すように、まず、複数の凹み３のそれぞれに対して、各凹み３の体積を若干超える量の柄形成用樹脂組成物４を注入する。次いで、各凹み３に注入された柄形成用樹脂組成物４を、各凹み３の長手方向に沿ってへら等で押し広げる。これにより、図６Ｂに示すように、複数の凹み３の周辺部分（つまり部分２１１のうち凹み３に隣接する部分）に、柄形成用樹脂組成物４の一部が拡がって積層する。複数の凹み３の周辺部分には、各凹み３内の柄形成用樹脂組成物４よりも上下方向の厚みが小さい柄形成用樹脂組成物４が積層される。複数の凹み３の周辺部分に積層される柄形成用樹脂組成物４の厚みは、例えば、１ｍｍ程度である。
【００７７】
次いで、柄硬化工程では、複数の凹み３及び複数の凹み３の周辺部分に注入した柄形成用樹脂組成物４を硬化させる。柄形成用樹脂組成物４の硬化は、実施形態１と同様に、下型２ａを加熱装置で加熱することで行う。
【００７８】
次いで、本実施形態の製造方法では、図６Ｃに示すように、実施形態１と同様のベース形成工程を行う。
【００７９】
以上説明した本実施形態の製造方法では、図６Ｄに示す樹脂成型品１を製造することができる。この樹脂成型品１では、複数の突部１１と表面１００のうち各突部１１の周辺部分に柄形成用樹脂組成物４による柄が表示され、突部１１の境界が曖昧に表示されてより自然な柄模様を表示させることができる。
【００８０】
なお、柄注入工程における複数の凹み３の周辺部分への柄形成用樹脂組成物４の注入は、各凹み３から溢れた柄形成用樹脂組成物４の一部が自重によって各凹み３の周辺部分に流れ出ることで行ってもよい。また、複数の凹み３の周辺部分への柄形成用樹脂組成物４の注入は、自動塗布機等によって各凹み３への注入量よりも少なくなるように調整することで行ってもよい。また、各凹み３とその周辺部分への柄形成用樹脂組成物４の注入量は、互いに同じであってもよい。
【００８１】
３．実施形態３
続いて、図７ＡからＤ及び図８Ａ，Ｂに示す実施形態３の製造方法について説明する。以下では、本実施形態の製造方法について、実施形態１の製造方法とは異なる部分について詳しく説明する。本実施形態の製造方法は、実施形態１の製造方法とは、柄注入工程、柄硬化工程及びベース形成工程がそれぞれ異なる。本実施形態の製造方法では、複数の凹み３のそれぞれは、一方向に延びた溝である。
【００８２】
本実施形態の柄注入工程では、複数の凹み３に対して、各凹み３の長手方向の一部に、柄形成用樹脂組成物４を注入する。
【００８３】
詳しくは、本実施形態の柄注入工程では、図７Ａ及び図８Ａに示すように、複数の凹み３に対して、各凹み３の長手方向に沿って各凹み３を複数回跨ぐように蛇行しながら柄形成用樹脂組成物４を注入する。これにより、本実施形態の柄注入工程では、各凹み３の長手方向の一部にのみ柄形成用樹脂組成物４を注入する。なお、図７Ａは、図８ＡのＣ−Ｃ線における断面図である。各凹み３の長手方向のうち、前記一部を除く残りの部分には、柄形成用樹脂組成物４が直接注入されない非柄注入エリア３０が形成される。
【００８４】
次いで、本実施形態の柄注入工程では、各凹み３及びその周辺部分に注入された柄形成用樹脂組成物４を、各凹み３の長手方向に沿ってへら等で押し広げる。これにより、図７Ｂ及び図８Ｂに示すように、複数の凹み３の周辺部分（つまり部分２１１のうち凹み３に隣接する部分）に、柄形成用樹脂組成物４の一部が拡がって薄く積層する。なお、図７Ｂは、図８ＢのＣ−Ｃ線における断面図である。
【００８５】
次いで、本実施形態の柄硬化工程では、各凹み３の長手方向の一部に注入された柄形成用樹脂組成物４を硬化させる。柄硬化工程では、実施形態１と同様に、金型２の下型２ａを加熱することで、各凹み３に注入された柄形成用樹脂組成物４を硬化させる。このとき、各凹み３の周辺部分に注入された柄形成用樹脂組成物４も硬化される。
【００８６】
次いで、図７Ｃに示すように、ベース形成工程では、ベース用樹脂組成物５を成形面２０を覆うように金型２に注入することで、複数の凹み３に対して、各凹み３の長手方向の前記一部を除く起こりの部分に、ベース用樹脂組成物５を注入する。これにより、キャビティ２３及び複数の凹み３の非柄注入エリア３０には、ベース用樹脂組成物５が充填される。
【００８７】
次いで、ベース形成工程では、金型２の上型２ｂ及び下型２ａを加熱することで、ベース用樹脂組成物５の全体を硬化させる。これにより、キャビティ２３及び複数の凹み３の非柄注入エリア３０に充填されたベース用樹脂組成物５が硬化される。
【００８８】
以上説明した本実施形態３の製造方法では、図７Ｄに示す樹脂成型品１を製造することができる。この樹脂成型品１では、複数の突部１１に表示される柄を、柄形成用樹脂組成物４が注入された部分と注入されなかった部分とで変えることができ、これにより、不均一な柄が表示されてより自然な柄模様を表示させることができる。
【００８９】
なお、本実施形態の柄注入工程では、各凹み３の長手方向の一部への柄形成用樹脂組成物４の注入は、例えば、各凹み３の長手方向に沿って柄形成用樹脂組成物４を断続的に注入することで行ってもよい。このとき、実施形態２と同様に、各凹み３に対して、その周辺部分に溢れるように柄形成用樹脂組成物４を注入してもよい。
【００９０】
４．実施形態４
続いて、実施形態４の製造方法について説明する。以下では、本実施形態の製造方法について、実施形態１の製造方法と異なる部分について詳しく説明する。本実施形態の製造方法は、実施形態１の製造方法とは、柄注入工程、柄硬化工程、及びベース形成工程のそれぞれが異なる。
【００９１】
本実施形態の柄注入工程では、硬化剤を含有した柄形成用樹脂組成物４を複数の凹み３に注入する。柄硬化工程では、金型２を加熱することで、複数の凹み３に注入された柄形成用樹脂組成物４を硬化させる。ベース形成工程では、金型２をベース用樹脂組成物５の注入温度まで冷却した後で、ベース用樹脂組成物５を注入する。
【００９２】
本実施形態の製造方法で用いる柄形成用樹脂組成物４は、アクリル樹脂、不飽和ポリエステル樹脂等のラジカル重合型の熱硬化性樹脂を有する。
【００９３】
不飽和ポリエステル樹脂は、不飽和多塩基酸を必須成分とする多塩基酸成分と、グリコール成分及び／またはエポキシ化合物成分との脱水縮合によって得られる熱硬化性樹脂である。
【００９４】
多塩基酸成分は、グリコール成分のヒドロキシル基またはエポキシ成分のエポキシ基と反応してエステル結合を生成することができる置換基を有する化合物である。多塩基酸成分は、置換基を二つ以上有する不飽和多塩基酸を必須とし、その一部として飽和多塩基酸もしくは１価の酸を用いてもよい。不飽和多塩基酸としては、マレイン酸、フマル酸、アコニット酸、イタコン酸やこれら酸の無水物、これら酸の誘導体（ハロゲン化物等）が例示され、これら二種類以上を併用してもよい。
【００９５】
グリコール成分としては、エチレングリコール、プロピレングリコール、ジプロピレングリコール、ブチレングリコール、トリエチレングリコール、ネオペンチルグリコール、トリメチレングリコール、グリセリン、水素化ビスフェノールＡ、ビスフェノールＡ、ビスフェノールＳ等が例示され、これら二種類以上を併用してもよい。
【００９６】
エポキシ成分としては、エチレンオキサイド、プロピレンオキサイド等が例示され、これら二種類以上を併用してもよい。
【００９７】
不飽和単量体としては、上記不飽和ポリエステルと共重合可能であればよい。不飽和単量体としては、スチレン、ビニルトルエン、酢酸ビニル、ジアリルフタレート、トリアリルシアヌレート、アクリル酸メチル、アクリル酸メチル、メタクリル酸エステル、メタクリル酸メチル等が例示され、これら二種類以上を併用してもよい。
【００９８】
硬化剤としては、メチルエチルケトンパーオキシド、ｔ−ブチルパーオキシ２−エチルヘキサノエート、過酸化ベンゾイル、ジ−ｔ−ブチルパーオキシ３，３，５トリメチルシクロヘキサン、ｔ−ブチルパーオキシベンゾエート、ジクミルパーオキシド、ｔ−ブチルハイドロパーオキシ等が例示される。
【００９９】
柄形成用樹脂組成物４は、必要に応じて無機充填剤、減粘剤、消泡剤、内部離型剤、防汚剤、紫外線吸収剤、着色剤、柄材等を含有してもよい。無機充填剤としては、例えば、炭酸カルシウム、水酸化アルミニウム、シリカ、アルミナ、ガラスビーズ等が例示される。無機充填剤の添加量は、柄形成用樹脂組成物４の全体の２０〜６００重量部であることが望ましい。
【０１００】
柄形成用樹脂組成物４は、実施形態１の柄形成用樹脂組成物４が有する着色剤と同様の着色剤を有する。
【０１０１】
本実施形態の柄硬化工程では、金型２の下型２ａを加熱することで、複数の凹み３に注入された柄形成用樹脂組成物４を硬化させる。下型２ａは、柄形成用樹脂組成物４を硬化反応させるための温度（例えば７０℃）まで、加熱する。
【０１０２】
本実施形態のベース形成工程は、金型２の下型２ａをベース用樹脂組成物５の注入温度（つまりベース用樹脂組成物５が硬化反応しない温度）まで冷却する冷却工程を含む。この冷却工程の後、ベース用樹脂組成物５を成形面２０を覆うように金型２（２ａ，２ｂ）に注入する。ベース用樹脂組成物５を注入した後、金型２（２ａ，２ｂ）を加熱することで、ベース用樹脂組成物５を硬化させる。
【０１０３】
ベース用樹脂組成物５は、柄形成用樹脂組成物４が有する熱硬化性樹脂と同種の熱硬化性樹脂を有する。
【０１０４】
以上説明した本実施形態の製造方法では、柄形成用樹脂組成物４が化学的に硬化するため、不十分な硬化状態となることを防ぐことができる。これにより、本実施形態の製造方法では、ベース用樹脂組成物５を注入するときに、不十分な硬化状態にある柄形成用樹脂組成物４がベース用樹脂組成物５と化学的に反応して溶融し、柄形成用樹脂組成物４の柄が意図しない部分に広がることを抑制できる。
【０１０５】
本実施形態の製造方法は、実施形態２又は３の製造方法を組み合わせ可能である。本実施形態の製造方法では、実施形態２の製造方法と同様に、各凹み３の周辺部分に薄厚の柄形成用樹脂組成物４が積層される場合がある。この薄厚の柄形成用樹脂組成物４は、空気中の酸素によって硬化反応が阻害されて、十分に硬化しにくい。しかし、本実施形態の製造方法では、柄硬化工程によって、薄厚の柄形成用樹脂組成物４についても、十分に硬化させることができる。
【０１０６】
また、本実施形態の製造方法では、ベース形成工程が冷却工程を含むため、高温状態の金型２の下型２ａにベース用樹脂組成物５が注入されることを防ぐことができ、ベース用樹脂組成物５が注入直後から硬化反応を起こすことを防ぐことができる。
【０１０７】
また、本実施形態の製造方法では、ベース用樹脂組成物５と柄形成用樹脂組成物４が同種の熱硬化性樹脂を有するため、ベース用樹脂組成物５の硬化反応時に、ベース用樹脂組成物５と柄形成用樹脂組成物４とが化学的に結合するため、界面剥離が生じにくい。
【０１０８】
５．実施形態５
続いて、実施形態５の製造方法について説明する。以下では、本実施形態の製造方法について、実施形態１の製造方法と異なる部分について詳しく説明する。
【０１０９】
本実施形態の製造方法では、柄形成用樹脂組成物４は、着色剤として粒状の柄材を含み、ベース用樹脂組成物５が有する顔料、染料、又はその組み合わせとは異なる顔料、染料、又はその組み合わせを含まない。
【０１１０】
本実施形態では、ベース用樹脂組成物５は、硬化剤を含む熱硬化樹脂である。ベース用樹脂組成物５は、注型成形できるよう粘度５０Ｐａ・ｓ以下の流動性を有する。
【０１１１】
ベース用樹脂組成物５の熱硬化樹脂としては、不飽和ポリエステル樹脂、アクリル樹脂等のラジカル硬化型樹脂、エポキシ樹脂、ウレタン樹脂等が例示される。なお、ベース用樹脂組成物５の熱硬化樹脂は、その他の種類の熱硬化樹脂を使用してもよい。
【０１１２】
アクリル樹脂は、メタクリル酸・アクリル酸あるいはこれらのエステルを主成分とする不飽和単量体であり、不飽和単量体の重合物が溶解されていてもよい。不飽和単量体の主成分としては、メタクリル酸、メタクリル酸メチル、メタクリル酸エチル、メタクリル酸ブチル、メタクリル酸２−ヒドロキシエチル、メタクリル酸グリシジル、アクリル酸、アクリル酸メチル、アクリル酸エチル、アクリル酸ブチル、アクリル酸２−エチルへキシル、ＴＭＰＴＡ（トリメチロールプロパントリアクリレート）等が挙げられる。
【０１１３】
ベース用樹脂組成物５の熱硬化性樹脂が、ラジカル硬化型樹脂の場合、硬化剤としては、実施形態４の硬化剤が例として挙げられる。
【０１１４】
ベース用樹脂組成物５は、必要に応じて無機充填剤、減粘剤、消泡剤、内部離型剤、防汚剤、紫外線吸収剤を含有していてもよい。無機充填剤の添加量は、ベース用樹脂組成物５の全体の２０〜６００重量部であることが望ましい。
【０１１５】
柄形成用樹脂組成物４は、ベース用樹脂組成物５の熱硬化性樹脂と同じ硬化系の熱硬化性樹脂を有する。例えば、ベース用樹脂組成物５の熱硬化性樹脂がラジカル硬化型樹脂である不飽和ポリエステル樹脂である場合、柄形成用樹脂組成物４の熱硬化性樹脂は、ラジカル硬化樹脂である不飽和ポリエステル樹脂やアクリル樹脂である。この場合、柄形成用樹脂組成物４の熱硬化性樹脂として、硬化系の異なるエポキシ樹脂やウレタン樹脂は使用できない。
【０１１６】
柄形成用樹脂組成物４が有する着色剤として粒状の柄材の材質は、ポリエステル樹脂、アクリル樹脂、ＰＥＴ（ポリエチレンテレフタラート）フィルム、マイカ、硅石粉、天然砂等が例示される。柄材の粒径は、０．０５ｍｍ〜５ｍｍであり、より好ましくは、０．１〜１ｍｍである。粒状の柄材の色は、ベース用樹脂組成物５とは異なる色である。粒状の柄材の添加量は、柄形成用樹脂組成物４の全体の１〜５０ｖｏｌ％であり、より好ましくは、５〜１０ｖｏｌ％である。
【０１１７】
柄形成用樹脂組成物４は、着色剤として、粒状の柄材の他に、ベース用樹脂組成物５の顔料、染料、又はその組み合わせと同一のものを、ベース用樹脂組成物５における添加量と同等量以下有してもよい。
【０１１８】
なお、柄形成用樹脂組成物４は、粒状の柄材以外の着色剤の添加量が、柄形成用樹脂組成物４の全体の固形分換算で０．２％以下であれば、ベース用樹脂組成物５の着色剤とは異なる着色剤を有してもよい。これは、柄形成用樹脂組成物４の着色剤の総量が少ない場合、柄形成用樹脂組成物４の製造ロットごとの色ぶれが目立つため、少量のトナーを添加することでこの色ブレを抑制するためである。
【０１１９】
柄形成用樹脂組成物４は、必要に応じて無機充填剤、減粘剤、消泡剤、内部離型剤、防汚剤、紫外線吸収剤を含有していてもよい。
【０１２０】
本実施形態の製造方法で用いる金型２の下型２ａの成形面２０は、Ｒａ（算術平均粗さ）が５μｍ以上５００μｍ以下の粗面である。
【０１２１】
本実施形態の製造方法は、上述した柄形成用樹脂組成物４とベース用樹脂組成物５を用いて、実施形態１と同様の、柄注入工程、柄硬化工程、及びベース形成工程を行うことで、樹脂成型品１を製造する。
【０１２２】
本実施形態の製造方法では、柄形成用樹脂組成物４が着色剤として粒状の柄材を有するため、ベース用樹脂組成物５を注入したときに、粒状の柄材が化学的に溶解しにくい。また、粒材の柄材は、粗面の成形面２０に物理的に引っ掛かることで流出しにくい。更に、粒状の柄材の一部が流出した場合でも、粒状の柄材は溶解しにくいため、顔料や染料が流出する場合に比べて、柄形成用樹脂組成物４の色が広範囲に流出することを抑制することができる。
【０１２３】
以上説明した本実施形態の製造方法は、実施形態２から４の製造方法と組み合わせ可能である。
【０１２４】
また、本実施形態の製造方法は、成形面２０に複数の凹み３を有さない金型２を用いて樹脂成型品１を製造する方法であってもよい。この場合、下型２ａの粗面の成形面２０に柄形成用樹脂組成物４を注入して硬化させ、その後、金型２ａ，２ｂにベース用樹脂組成物５を注入して硬化させることで樹脂成型品１を製造する。この場合でも、ベース用樹脂組成物５を注入したときに、柄形成用樹脂組成物４の色が広範囲に流出することを抑制することができる。
【０１２５】
６．実施形態６
続いて、実施形態６の製造方法について説明する。以下では、本実施形態の製造方法について、実施形態１の製造方法と異なる部分について詳しく説明する。
【０１２６】
本実施形態の製造方法では、成形面２０は、複数の凹み３よりも浅い複数の凹部６を有する粗面である（図９Ａ，Ｂ参照）。ベース用樹脂組成物５は、粒状の柄材を含む。
【０１２７】
複数の凹部６のそれぞれは、深さが１０μｍ以上１ｍｍ以下である。成形面２０は、光沢度が６５以下４０以上の粗面を含む。
【０１２８】
ベース用樹脂組成物５は、少なくとも二種類の粒状の柄材は、互いに色が異なり、粒径が７００μｍ以下５０μｍ以上であり、かつベース用樹脂組成物５が有する粒状の柄材全体に対する割合が２０％以上８０％以下である。
【０１２９】
詳しくは、ベース用樹脂組成物５は、実施形態１と同様の熱硬化性樹脂と、着色剤としての少なくとも二種類の粒状の柄材と、着色剤としての顔料、染料、又はその組み合わせと、を含む。少なくとも二種類の粒状の柄材は、ベース用樹脂組成物５が有する顔料、染料、又はその組み合わせとは、色が異なる。
【０１３０】
粒状の柄材は、粒径が７００μｍ以下（言い換えると２５メッシュ以下）１０μｍ以上である。粒径が７００μｍよりも大きいと、粒状の柄材は、粒として認識されやすくなる。
【０１３１】
少なくとも二種類の粒状の柄材は、ベース用樹脂組成物５の全体に対する割合が、合計で１ｖｏｌ％以上７０ｖｏｌ％以下であり、より好ましくは、合計で２ｖｏｌ％以上６０ｖｏｌ％以下である。
【０１３２】
少なくとも二種類の粒状の柄材は、例えば、互いに色が異なる二種類の粒状の柄材であり、より好ましくは、互いに色が異なる三種類以上の粒状の柄材である。
【０１３３】
少なくとも二種類の粒状の柄材のそれぞれは、ベース用樹脂組成物５が有する粒状の柄材全体に対する割合が２０％以上８０％以下である。
【０１３４】
図９ＡからＣには、本実施形態の製造方法で用いる金型２の一例が示されている。金型２の下型２ａの成形面２０には、エッチングによって形成されたエッチング面２０ａと、ブラストによって形成されたブラスト面２０ｂとが形成されている。
【０１３５】
エッチング面２０ａには、深さが１０μｍ以上１ｍｍ以下の複数の凹部６が、パターン状に形成されている。ブラスト面２０ｂには、ブラスト面２０ｂが６０度測定による光沢度が６５以下４０以上となる粗面となるように、微小な凹凸がランダムな配置及び深さで形成されている。
【０１３６】
本実施形態では、下型２ａの成形面２０のうち、隣接する凹み３を除く部分２１１の一部に、エッチング面２０ａが形成され、部分２１１の他の一部にブラスト面２０ｂが形成されている。エッチング面２０ａとブラスト面２０ｂとは、部分２１１に全体的に設けられている。
【０１３７】
本実施形態の製造方法では、上述した金型２の下型２ａを用いて、実施形態１の柄注入工程、柄硬化工程、及びベース形成工程を行うことで、樹脂成型品１を製造する。本実施形態の製造方法では、実施形態１と同様の柄形成用樹脂組成物４と、上述したベース用樹脂組成物５とを用いる。
【０１３８】
樹脂成型品１の表面１００のうち、エッチング面２０ａによって成形された部分では、１０μｍ以上１ｍｍ以下の高さの複数の凸部が形成される。そのため、この部分では光が乱反射するため、この部分に含まれる粒状の柄材は、その形状が不均一にかつ僅かにゆがんで表示される。
【０１３９】
樹脂成型品１の表面１００のうち、ブラスト面２０ｂによって成形された部分では、粗面となり光沢が低下する。そのため、この部分に含まれる粒状の柄材は、輪郭がぼけて表示される。隣接して位置する複数の粒状の柄材は、ぼけた輪郭が連続するように表示されて、全体的に着色したように表示される。
【０１４０】
ここで、本実施形態の樹脂成型品１では、少なくとも二種類の粒状の柄材を含むため、一方の種類の粒状の柄材が多く含まれる部分では、この一方の種類の粒状の柄材の形がゆがんで又はぼけて表示されて、色のみが表示される。また、本実施形態の樹脂成型品１では、他方の種類の粒状の柄材が多く含まれる部分では、この他方の種類の粒状の柄材の形がゆがんで又はぼけて表示されて、色のみが表示される。
【０１４１】
これにより、本実施形態の樹脂成型品１では、少なくとも二種類の粒状の柄材の色のみが表面に表示されて、ムラのある自然な柄をより表示させやすい。
【０１４２】
なお、本実施形態の製造方法は、実施形態２から５の製造方法とも、組み合わせ可能である。
【０１４３】
７．その他
実施形態６の製造方法は、図１０ＡからＣに示す変形例のように、成形面２０に複数の凹み３を有さない金型２にベース用樹脂組成物５のみを注入して硬化させることで樹脂成型品１を製造する方法であってもよい。
【０１４４】
つまり、変形例の製造方法は、成形面２０に深さが１０μｍ以上１ｍｍ以下の複数の凹部６を有する金型２を用いて樹脂成型品１を製造する樹脂成型品１の製造方法である。変形例の製造方法は、ベース用樹脂組成物５を、成形面２０を覆うように金型２に注入して硬化させるベース形成工程を備える。ベース用樹脂組成物５は、粒状の柄材を含む。
【０１４５】
より詳しくは、ベース用樹脂組成物５は、少なくとも二種類の粒状の柄材を含み、少なくとも二種類の粒状の柄材は、互いに色が異なり、粒径が７００μｍ以下５０μｍ以上であり、かつベース用樹脂組成物５が有する粒状の柄材全体に対する割合が２０％以上８０％以下である。
【０１４６】
変形例の製造方法においても、成形面２０には、エッチングによって形成されたエッチング面２０ａが少なくとも形成されている。成形面２０には更に、ブラストによって形成されたブラスト面２０ｂが形成されることが好ましいが、ブラスト面２０ｂが形成されなくてもよい。
【０１４７】
変形例の製造方法で用いるベース用樹脂組成物５は、実施形態６の製造方法で用いるベース用樹脂組成物５と同じである。なお、変形例の製造方法では、金型２が複数の凹み３を有さないため、柄形成用樹脂組成物４を用いない。
【０１４８】
上述した変形例の製造方法においても、実施形態６の製造方法と同様に、少なくとも二種類の粒状の柄材の色のみが表面に表示されて、ムラのある自然な柄をより表示させやすい樹脂成型品１を製造することができる。
【０１４９】
８．まとめ
以上説明した実施形態１から６及びその変形例の製造方法のように、第一態様の製造方法は、下記の構成を備える。
【０１５０】
すなわち、第一態様の製造方法は、成形面（２０）に複数の凹み（３）を有する金型（２）を用いて樹脂成型品（１）を製造する方法である。この製造方法は、柄注入工程、柄硬化工程及びベース形成工程を備える。柄注入工程では、複数の凹み（３）に、柄形成用樹脂組成物（４）を注入する。柄硬化工程では、複数の凹み（３）に注入された柄形成用樹脂組成物（４）を硬化させる。ベース形成工程では、柄形成用樹脂組成物（４）とは組成が異なるベース用樹脂組成物（５）を、成形面（２０）を覆うように金型（２）に注入して硬化させる。
【０１５１】
上記構成のように、第一態様の製造方法では、各凹み（３）内に柄形成用樹脂組成物（４）が配置された状態でベース用樹脂組成物（５）が注入される。そのため、第一態様の製造方法では、ベース用樹脂組成物（５）の注入によって柄形成用樹脂組成物（４）の位置がずれて柄が乱れることを抑制することができる。これにより、第一態様の製造方法では、樹脂成型品（１）の表面に所望の柄を表示させやすい。
【０１５２】
また、上述した実施形態１から６及びその変形例の製造方法のように、第二態様の製造方法は、第一態様の製造方法の構成に加えて、下記の構成を付加的に備える。
【０１５３】
すなわち、第二態様の製造方法では、柄注入工程では、複数の凹み（３）及び複数の凹み（３）の周辺部分に、柄形成用樹脂組成物（４）を注入する。
【０１５４】
上記構成を備える第二態様の製造方法で製造された樹脂成型品（１）では、複数の凹み（３）によって形成される複数の突部（１１）とその周辺部分に、柄形成用樹脂組成物（４）による柄が表示される。これにより、第二態様の製造方法で製造された樹脂成型品（１）では、各突部（１１）の境界が曖昧に表示されてより自然な柄模様を表面に表示することができる。
【０１５５】
また、上述した実施形態１から６及びその変形例の製造方法のように、第三態様の製造方法は、第一又は第二態様の製造方法の構成に加えて、下記の構成を付加的に備える。
【０１５６】
すなわち、第三態様の製造方法では、複数の凹み（３）のそれぞれは、一方向に延びた溝である。柄注入工程では、複数の凹み（３）に対して、各凹み（３）の長手方向の一部に、柄形成用樹脂組成物（４）を注入する。ベース形成工程では、ベース用樹脂組成物（５）を成形面（２０）を覆うように金型（２）に注入することで、複数の凹み（３）に対して、各凹み（３）の長手方向の前記一部を除く残りの部分に、ベース用樹脂組成物（５）を注入する。
【０１５７】
上記構成を備える第三態様の製造方法で製造された樹脂成型品（１）では、複数の凹み（３）によって形成される複数の突部（１１）に表示される柄を、柄形成用樹脂組成物（４）が注入された部分と注入されなかった部分とで変えることができる。これにより、第三態様の製造方法で製造された樹脂成型品（１）では、不均一な柄が表示されてより自然な柄模様を表面に表示することができる。
【０１５８】
また、上述した実施形態１から６及びその変形例の製造方法のように、第四態様の製造方法は、第一から第三態様のいずれか一つの製造方法の構成に加えて、下記の構成を付加的に備える。
【０１５９】
すなわち、第四態様の製造方法の柄注入工程では、硬化剤を含有した柄形成用樹脂組成物（４）を複数の凹み（３）に注入する。柄硬化工程では、金型（２）を加熱することで、複数の凹み（３）に注入された柄形成用樹脂組成物（４）を硬化させる。ベース形成工程では、金型（２）をベース用樹脂組成物（５）の注入温度まで冷却した後で、ベース用樹脂組成物（５）を注入する。
【０１６０】
上記構成を備える第四態様の製造方法では、硬化剤を含有した柄形成用樹脂組成物（４）を加熱して硬化させることで、柄形成用樹脂組成物（４）の硬化反応が不十分のまま、ベース用樹脂組成物（５）が注入させることを防ぐことができる。これにより、第四態様の製造方法で製造された樹脂成型品（１）では、柄形成用樹脂組成物（４）の柄が意図していない部分まで広がることを抑制できる。また、第四態様の製造方法は、ベース形成工程が冷却工程を含むため、高温状態の金型（２）にベース用樹脂組成物（５）が注入されることを防ぐことができ、ベース用樹脂組成物（５）が注入直後から硬化反応を起こすことを防ぐことができる。
【０１６１】
また、上述した実施形態１から６及びその変形例の製造方法のように、第五態様の製造方法は、第一から第四態様のいずれか一つの製造方法の構成に加えて、下記の構成を付加的に備える。
【０１６２】
すなわち、第五態様の製造方法では、柄形成用樹脂組成物（４）は、着色剤として粒状の柄材を含み、ベース用樹脂組成物（５）が有する顔料、染料、又はその組み合わせとは異なる顔料、染料、又はその組み合わせを含まない。
【０１６３】
上記構成を備える第五態様の製造方法では、柄形成用樹脂組成物（４）が着色剤として粒状の柄材を有するため、ベース用樹脂組成物（５）を注入したときに、粒状の柄材が化学的に溶解しにくくて、柄形成用樹脂組成物（４）の色が広範囲に流出しにくい。
【０１６４】
また、上述した実施形態１から６及びその変形例の製造方法のように、第六態様の製造方法は、第一から第五態様のいずれか一つの製造方法の構成に加えて、下記の構成を付加的に備える。
【０１６５】
すなわち、第六態様の製造方法では、成形面（２０）は、複数の凹み（３）よりも浅い複数の凹部を有する粗面であり、ベース用樹脂組成物（５）は、粒状の柄材を含む。
【０１６６】
上記構成を備える第六態様の製造方法で製造される樹脂成型品（１）では、粗面である成形面（２０）によって、樹脂成型品（１）の表面に微小な凹凸を形成することができて、光を乱反射させたり光沢を低下させることができる。そのため、第六態様の製造方法で製造される樹脂成型品（１）では、ベース用樹脂組成物（５）の粒状の柄材の形が曖昧に表示されて、色のみを表面に表示することができて、ムラのある自然な柄をより表示させやすい。
【０１６７】
また、上述した実施形態１から６及びその変形例の製造方法のように、第七態様の製造方法は、第二態様の製造方法の構成に加えて、下記の構成を付加的に備える。
【０１６８】
すなわち、第七態様の製造方法では、複数の凹み（３）の周辺部分への柄形成用樹脂組成物（４）の注入は、複数の凹み（３）から溢れた柄形成用樹脂組成物（４）によって行う。
【０１６９】
上記構成を備える第七態様の製造方法では、複数の凹み（３）及びその周辺部分への柄形成用樹脂組成物（４）の注入を一度に行えて、注入作業が行いやすい。
【０１７０】
また、上述した実施形態１から６及びその変形例の製造方法のように、第八態様の製造方法は、第三態様の製造方法の構成に加えて、下記の構成を付加的に備える。
【０１７１】
すなわち、第八態様の製造方法の柄注入工程では、複数の凹み（３）に対して、各凹み（３）の長手方向に沿って各凹み（３）を複数回跨ぐように蛇行しながら柄形成用樹脂組成物（４）を注入する。これにより、第八態様の製造方法では、各凹み（３）の長手方向の一部に柄形成用樹脂組成物（４）を注入する。
【０１７２】
上記構成を備える第八態様の製造方法では、複数の凹み（３）によって形成される複数の突部（１１）に表示される柄を、柄形成用樹脂組成物（４）が注入された部分と注入されなかった部分とで変えることを、簡単な注入方法で行える。
【０１７３】
また、上述した実施形態１から６及びその変形例の製造方法のように、第九態様の製造方法は、第六態様の製造方法の構成に加えて、下記の構成を付加的に備える。
【０１７４】
すなわち、第九態様の製造方法では、複数の凹部（６）のそれぞれは、深さが１０μｍ以上１ｍｍ以下である。
【０１７５】
上記構成を備える第九態様の製造方法では、成形面（２０）に形成された複数の凹部（６）によって、樹脂成型品（１）の表面に微小な凸部を形成することができて、光を乱反射させやすくい。そのため、第九態様の製造方法で製造される樹脂成型品（１）では、ベース用樹脂組成物（５）の粒状の柄材の色のみを表面に表示させやすくて、ムラのある自然な柄をより表示させやすい。
【０１７６】
また、上述した実施形態１から６及びその変形例の製造方法のように、第十態様の製造方法は、第六又は第九態様の製造方法の構成に加えて、下記の構成を付加的に備える。
【０１７７】
すなわち、第十態様の製造方法では、成形面（２０）は、光沢度が６５以下４０以上の粗面を含む。
【０１７８】
上記構成を備える第十態様の製造方法では、光沢度が６５以下４０以上の粗面によって、樹脂成型品（１）の表面に微小な凹凸を形成することができて、光沢を低下させやすくい。そのため、第十態様の製造方法で製造される樹脂成型品（１）では、ベース用樹脂組成物（５）の粒状の柄材の色のみを表面に表示させやすくて、ムラのある自然な柄をより表示させやすい。
【０１７９】
また、上述した実施形態１から６及びその変形例の製造方法のように、第十一態様の製造方法は、第六、第九、第十態様のいずれか一つの製造方法の構成に加えて、下記の構成を付加的に備える。
【０１８０】
すなわち、第十一態様の製造方法では、ベース用樹脂組成物（５）は、少なくとも二種類の粒状の柄材を含む。少なくとも二種類の粒状の柄材は、互いに色が異なり、粒径が７００μｍ以下５０μｍ以上であり、かつベース用樹脂組成物（５）が有する粒状の柄材全体に対する割合が２０％以上８０％以下である。
【０１８１】
上記構成を備える第十一態様の製造方法で製造される樹脂成型品（１）では、少なくとも二種類の粒状の柄材の粒状の柄材の形が曖昧に表示されて、色のみを表面に表示することができて、ムラのある自然な柄をより表示させやすい。
【０１８２】
また、上述した実施形態１から６及びその変形例の製造方法のように、第十二態様の製造方法は、第一から第十一態様のいずれか一つの製造方法の構成に加えて、下記の構成を付加的に備える。
【０１８３】
すなわち、第十二態様の製造方法では、柄形成用樹脂組成物（４）は、第一樹脂組成物（４ａ）と、第一樹脂組成物（４ａ）とは組成が異なる第二樹脂組成物（４ｂ）とを含む。複数の凹み（３）は、第一凹み（３ａ）と第二凹み（３ｂ）とを含む。第一凹み（３ａ）には第一樹脂組成物（４ａ）を注入し、第二凹み（３ｂ）には第二樹脂組成物（４ｂ）を注入する。
【０１８４】
上記構成を備えることで、第十二態様の製造方法では、第一凹み（３ａ）と第二凹み（３ｂ）によって成形される二つの突部（１１ａ，１１ｂ）の外観を互いに変えることができ、樹脂成型品（１）の表面に表示する柄の多様化が図りやすい。
【０１８５】
また、上述した実施形態１から６及びその変形例の製造方法のように、第十三態様の製造方法は、第一から第十二態様のいずれか一つの製造方法の構成に加えて、下記の構成を付加的に備える。
【０１８６】
すなわち、第十三態様の製造方法では、複数の凹み（３）のそれぞれは、一方向に延びた溝である。複数の凹み（３）のそれぞれの長手方向に直交する断面は、三角形状である。
【０１８７】
上記構成を備えることで、第十三態様の製造方法では、断面三角形状の複数の突部（１１）を表面に有する樹脂成型品（１）を製造することができる。
【０１８８】
また、上述した実施形態１から６及びその変形例の製造方法のように、第十四態様の製造方法は、第一から第十三態様のいずれか一つの製造方法の構成に加えて、下記の構成を付加的に備える。
【０１８９】
すなわち、第十四態様の製造方法では、柄形成用樹脂組成物（４）は、ベース用樹脂組成物（５）よりも耐熱性が高い。
【０１９０】
上記構成を備えることで、第十四態様の製造方法では、耐熱性の高い複数の突部（１１）を表面に有する樹脂成型品（１）を製造することができる。そのため、この樹脂成型品（１）は、表面部分が耐熱性に優れるため、高温状態の鍋等の調理容器が直置きされるおそれのあるキッチンカウンター（１２）等として、好適に利用することができる。
【０１９１】
また、上述した実施形態１から６及びその変形例の製造方法のように、第十五態様の製造方法は、第一から第十四態様のいずれか一つの製造方法の構成に加えて、下記の構成を付加的に備える。
【０１９２】
すなわち、第十五態様の製造方法では、樹脂成型品（１）は、キッチンカウンター（１２）を構成する。
【０１９３】
上記構成を備えることで、第十五態様の製造方法では、キッチンカウンター（１２）の表面に所望の柄を表示させやすくて、意匠性に優れたキッチンカウンター（１２）を製造することができる。
【０１９４】
また、上述した実施形態１から６及びその変形例の樹脂成型品（１）のように、第十六態様の樹脂成型品（１）は、下記の構成を備える。
【０１９５】
すなわち、第十六態様の樹脂成型品（１）は、ベース部（１０）と、ベース部（１０）の表面（１００）から突出する複数の突部（１１）と、を備える。複数の突部（１１）は、柄形成用樹脂組成物（４）で形成され、ベース部（１０）は、柄形成用樹脂組成物（４）とは組成が異なるベース用樹脂組成物（５）で形成されている。
【０１９６】
上記構成を備えることで、第十六態様の樹脂成型品（１）では、複数の突部（１１）で形成される柄が立体的に表示され、所望の柄を効果的に表示させることができる。
【０１９７】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１９８】
１      樹脂成型品
２      金型
２０    成形面
３      凹み
３ａ    第一凹み
３ｂ    第二凹み
４      柄形成用樹脂組成物
４ａ    第一樹脂組成物
４ｂ    第二樹脂組成物
５      ベース用樹脂組成物
６      凹部
１０    ベース部
１００  表面
１１    突部
１２    キッチンカウンター
【図１】
2020158447.tif 000003
【図２】
2020158447.tif 000004
【図３】
2020158447.tif 000005
【図４】
2020158447.tif 000006
【図５】
2020158447.tif 000007
【図６】
2020158447.tif 000008
【図７】
2020158447.tif 000009
【図８】
2020158447.tif 000010
【図９】
2020158447.tif 000011
【図１０】
2020158447.tif 000012
【国際調査報告】
2020158447.tif 000013
2020158447.tif 000014
2020158447.tif 000015
2020158447.tif 000016